(57)【要約】【課題】  複雑な立体形状の形成が可能であって、精度良く、迅速かつ簡便に形成することができるマイクロ生化学デバイス等の製造方法等を提供すること。【解決手段】  本発明に係るマイクロ生化学デバイス等の製造方法は、投影領域を単位として一括露光を繰り返すことにより、光硬化性樹脂液に選択的に光を照射して硬化樹脂層を形成し、該硬化樹脂層を順次積層して三次元形状を形成するものである。本発明は、マイクロ生化学デバイス等の構造が、オーバーハング部を有する複雑な三次元構造である場合に、特に有効である。【選択図】  図１
2007062132.tif 000002
【特許請求の範囲】
【請求項１】
投影領域を単位として一括露光を繰り返すことにより、光硬化性樹脂液に選択的に光を照射して硬化樹脂層を形成し、該硬化樹脂層を順次積層して三次元構造を形成することを特徴とする、マイクロ生化学デバイスの製造方法。
【請求項２】
前記マイクロ生化学デバイスの三次元構造が、オーバーハング部を有する、請求項１に記載のマイクロ生化学デバイスの製造方法。
【請求項３】
前記光硬化性樹脂液が、セラミックス粉体を含有するものである、請求項１又は２に記載のマイクロ生化学デバイスの製造方法。
【請求項４】
前記投影領域の面積は、１００ｍｍ２以下であることを特徴とする請求項１〜３のいずれか１項に記載のマイクロ生化学デバイスの製造方法。
【請求項５】
前記硬化樹脂層の１層の厚さは１０μｍ以下であることを特徴とする請求項１〜４のいずれか１項に記載のマイクロ生化学デバイスの製造方法。
【請求項６】
前記光硬化性樹脂液は、ディジタルミラーデバイスによって反射された光によって硬化することを特徴とする請求項１〜５のいずれか１項に記載のマイクロ生化学デバイスの製造方法。
【請求項７】
投影領域を単位として一括露光を繰り返すことにより、光硬化性樹脂液に選択的に光を照射して硬化樹脂層を形成し、該硬化樹脂層を順次積層して三次元構造を形成することを特徴とする、マイクロ生化学デバイス用型の製造方法。
【請求項８】
前記マイクロ生化学デバイスの三次元構造が、オーバーハング部を有する、請求項７に記載のマイクロ生化学デバイス用型の製造方法。
【請求項９】
前記投影領域の面積は、１００ｍｍ２以下であることを特徴とする請求項７又は８に記載のマイクロ生化学デバイス用型の製造方法。
【請求項１０】
前記硬化樹脂層の１層の厚さは１０μｍ以下であることを特徴とする請求項７〜９のいずれか１項に記載のマイクロ生化学デバイス用型の製造方法。
【請求項１１】
前記光硬化性樹脂液は、ディジタルミラーデバイスによって反射された光によって硬化することを特徴とする請求項７〜１０のいずれか１項に記載のマイクロ生化学デバイス用型の製造方法。
【請求項１２】
前記マイクロ生化学デバイス用型が、マイクロ生化学デバイスを製造するための雌型である、請求項７〜１１のいずれか１項に記載のマイクロ生化学デバイス用型の製造方法
【請求項１３】
前記マイクロ生化学デバイス用型が、マイクロ生化学デバイス用雌型を製造するためのマスター型である、請求項７〜１１のいずれか１項に記載のマイクロ生化学デバイス用型の製造方法。
【請求項１４】
前記光硬化性樹脂液が、セラミックス粉体を含有するものである、請求項１２又は１３に記載のマイクロ生化学デバイス用型の製造方法。
【請求項１５】
請求項７〜１４のいずれか１項に記載のマイクロ生化学デバイス用型の製造方法により製造されたマイクロ生化学デバイス用型を用いて製造されたマイクロ生化学デバイス。 
【発明の詳細な説明】
【技術分野】
【０００１】
本発明は、光硬化性樹脂液に選択的に光を照射して硬化樹脂層を形成し、該硬化樹脂層を順次積層して三次元構造を形成することを特徴とするマイクロ生化学デバイスの製造方法、マイクロ生化学デバイス用型の製造方法、及びマイクロ生化学デバイス用型により製造されたマイクロ生化学デバイスに関する。
【背景技術】
【０００２】
近年、医療・バイオ分野においてＭＥＭＳ（Micro Electro Mechanical Systems：微小電気機械システム）が注目を集めている。ＭＥＭＳとは、立体的な微細加工技術（マイクロマシニング）を用いて製作され、高機能を有する微細な立体構造からなるシステムのことを言う。ＭＥＭＳの出現に伴って、各種装置の小型化が可能となり、各種装置の高感度、高速応答、高空間分解能などの高性能化が可能になってきている。
【０００３】
従来、血圧測定装置等は、装置が大型なため家庭で購入して測定することが難しかったが、今日においては、小型の電子血圧計が登場し、家庭でだれても手軽にチェック、管理できるようになった。この血圧計の小型化に大きく貢献しているのがＭＥＭＳ圧力センサーである。
【０００４】
さらに、近年、ＤＮＡ解析技術の重要性が益々高まってきており、ＤＮＡ分離技術も重要な技術として精力的な研究がなされている。ＤＮＡの分離方法としては、例えば、電気泳動法が知られている。これは、ゲル若しくはポリマーを分離担体に用いて泳動をおこなう手法である。中でも、微小チップ上に複雑なチャネルを構築し、そのチャネル内でＤＮＡ分離をおこなうＤＮＡ電気泳動チップを用いたものは、ＤＮＡ電気泳動チップのダウンサイジング化（省スペース、省試料、省試薬、省廃液）、マルチアレイ・パラレル処理（省時間、省スペース）、ワンプロセス・自動化（省デッドボリューム、省時間、省マンパワー）、界面反応の高速化（省反応時間、生産効率向上）などの優れた利点を有する。
【０００５】
これらの小型圧力センサー、ＤＮＡ電気泳動チップ等の医療分野、及び広義のバイオ分野で用いられるセンサー、分析、反応、検査用途等のデバイスや構造物を、本明細書では、マイクロ生化学デバイスと総称することとする。
【０００６】
マイクロ生化学デバイスは、非常に精巧な構造体を製造する必要がある。さらに、電極やセンサー等の電気デバイスとする場合には、透明基板の表面に蒸着法等により金属薄層を設けて導電性を付与するほか、溝形状に限らず、より複雑な三次元構造を形成して、例えば、基板表面から一部分が浮遊した薄片を形成することにより、機械的振動に対する歪を検出するセンサーとすること等ができる。
【０００７】
従来のＤＮＡ電気泳動チップの製造方法としては、ガラス等の透明基板を切削したり、シリコンウェハー上にリソグラフィー技術とフッ化水素を用いた湿式エッチングにより、シリコンウェハー上にマイクロ流路を形成する方法が提案されている（非特許文献１）。また、ガラス基板上に流路を形成する製造方法（非特許文献２）や、ポリメチルメタクリレート基盤を用い、これを加熱、軟化させた状態で流路パターンをプレスしマイクロ流路を作成する方法（非特許文献３）が提案されている。また、リソグラフィー技術等を用いる場合において、犠牲層を設ける中間工程を採用することにより、オーバーハング部を有する構造を形成する技術も知られている（特許文献１及び２）。
【０００８】
一方、光硬化造形方法（以下、「光造形方法」という。）では、造形しようとする立体モデルを複数の層にスライスして得られる断面群のデータに基づいて造形する。通常、最初に最下段の断面に相当する領域において、光硬化性樹脂液の液面に光線を照射する。すると光照射された液面部分の光硬化性樹脂液は光硬化し、立体モデルの一断面の硬化樹脂層が造形される。次いで、この硬化樹脂層の表面に未硬化状態の光硬化性樹脂液を所定の厚みでコートする。このとき、硬化樹脂層を所定の厚み分だけ、樹脂槽に満たされた光硬化性樹脂液に沈めてコートすることが一般的である。また、比較的少量の光硬化性樹脂を一層の硬化樹脂層を形成する毎にリコータにより全面に塗布することも行われる。そして、この表面に所定パターンに沿ってレーザ光線走査を行ない、光照射したコート層部分を硬化させる。硬化した部分は、下部の硬化樹脂層に積層一体化される。以後、光照射工程で扱う断面を隣接する断面に切り替えながら、光照射と光硬化性樹脂液のコートを繰り返すことによって、所望の立体モデルを造形する（特許文献３および特許文献４参照）。光造形方法は、ＣＡＤデータに基づき、オーバーハング部を有する三次元構造を簡便かつ迅速に形成することのできる技術である。
【非特許文献１】Ｔｒｅｎｄｓ  Ａｎａｌ．Ｃｈｅｍ．  Ｍａｎｚ，Ａ．  １９９１、１０、１４４−１４９
【非特許文献２】Ｊ．Ａｎａｌ．Ｃｈｅｍ．  Ｆａｎ，Ｚ．Ｈ．  １９９４、６６、１７７−１８４
【非特許文献３】Ａｎａｌ．  Ｃｈｅｍ．  Ｍａｒｔｙｎｏｖａ，Ｌ．  １９９７、６９、４７８３−４７８９
【特許文献１】特開２００４−６９７３３号公報
【特許文献２】特開２００４−９１８３号公報
【特許文献３】特開昭５６−１４４４７８号公報
【特許文献４】特開昭６２−３５９６６号公報
【発明の開示】
【発明が解決しようとする課題】
【０００９】
切削法や上記非特許文献１〜３の技術を用いた場合、これらの方法によって形成され得るのは、原則としてオーバーハング部を有しない構造に限定されるため、例えば、複数の流路が立体交差する等の、オーバーハング部を有する複雑な三次元構造からなるマイクロ生化学デバイス又はマイクロ生化学デバイス用型（以下、これらをまとめて「マイクロ生化学デバイス等」という。）を製造することは困難であった。また、犠牲層を形成する中間工程を採用すると、三次元構造を形成した後に、犠牲層を除去する工程が別途必要であるなど、製造工程が複雑になり、製造時に長時間を要する等の問題があった。また、従来の光造形方法においては、造形物の解像度を上げることが困難であり、典型的な解像度は、数十μｍであって、より高解像度を要するマイクロ生化学デバイスの製造に用いることは困難であった
【００１０】
より複雑な３次元構造の形成により、特に医療分野において、患者に対する身体的負担を軽減したり、迅速な検査結果を提供したりすることが期待できる。また、このような複雑な３次元構造のマイクロ生化学デバイスを迅速かつ間便に製造することができれば、低コスト化を実現し、患者の医療費の低減等を期待できる。
【００１１】
本発明は、上記背景に鑑みてなされたものであり、その目的とするところは、複雑な３次元構造の形成が可能であって、精度良く、迅速かつ簡便に形成することができるマイクロ生化学デバイス等の製造方法等を提供することである。
【課題を解決するための手段】
【００１２】
本発明に係るマイクロ生化学デバイス等の製造方法は、投影領域を単位として一括露光を繰り返すことにより、光硬化性樹脂液に選択的に光を照射して硬化樹脂層を形成し、該硬化樹脂層を順次積層して三次元構造を形成するものである。本発明は、マイクロ生化学デバイス等の構造が、オーバーハング部を有する複雑な三次元構造である場合に、特に有効である。
【００１３】
ここで、前記投影領域の面積が１００ｍｍ２以下の場合に、本発明に係る光造形方法を用いれば、より精度良くマイクロ生化学デバイス等を形成することができる。
同様に、前記硬化樹脂層の１層の厚さは１０μｍ以下の場合に、本発明に係る光造形方法を用いれば、より精度良くマイクロ生化学デバイス等を形成することができる。
【００１４】
本発明に係るマイクロ生化学デバイス等の製造方法は、前記光硬化性樹脂液を、ディジタルミラーデバイスによって反射された光によって硬化させる場合に好適に用いられる。
【００１５】
また、本発明に係るマイクロ生化学デバイス等の製造方法は、前記光硬化性樹脂液にセラミックス粉体を配合することにより、より強度を持たせたセラミックスを材料とするマイクロ生化学デバイス等を製造することができる。また、前記光硬化性樹脂液にフィラーを配合することにより、フィラーの特性を兼ね備えたマイクロ生化学デバイス等を製造することができる。
【発明の効果】
【００１６】
本発明によれば、複雑な立体形状の形成が可能であって、精度良く、迅速かつ簡便に形成することができるマイクロ生化学デバイス等の製造方法等を提供することができるという優れた効果を有する。
【発明を実施するための最良の形態】
【００１７】
以下、本発明を適用した実施形態の一例について説明する。なお、本発明の趣旨に合致する限り、他の実施形態も本発明の範疇に属し得ることは言うまでもない。
【００１８】
［実施形態１（マイクロ生化学デバイスの製造方法）］
図１は、本実施形態１に係るマイクロ生化学デバイスを製造する光硬化造形装置（以下、「光造形装置」という）の装置構成の一例を説明するための図である。同図に示すように、光造形装置１００は、光源１、ディジタルミラーデバイス（以下「ＤＭＤ」と略記する）２、レンズ３、造形テーブル４、ディスペンサ５、リコータ６、制御部７、記憶部８等を備えている。
【００１９】
光源１には、レーザ光線を発振可能なものが搭載されている。光源１から発生するレーザ光線を、後述する光硬化性樹脂液に照射せしめることにより、光硬化性樹脂液を硬化させることができる。従って、光硬化性樹脂液１０を硬化可能な波長のレーザ光線を搭載する必要がある。光源１の具体例としては、４０５ｎｍのレーザ光を発生させるレーザダイオード（ＬＤ）や紫外線（ＵＶ）ランプ等を挙げることができる。
【００２０】
ディジタルミラーデバイス（ＤＭＤ）２は、テキサス・インスツルメンツ社によって開発されたデバイスであり、ＣＭＯＳ半導体上に独立して動くマイクロミラーが数十万〜数百万個、例えば、４８万〜１３１万個敷き詰められているものである。個々のマイクロミラーは、静電界作用によって、それぞれ独立に対角線を軸に約±１０度、例えば、±１２度程度傾けることが可能である。個々のマイクロミラーの角度を制御することにより、後述する造形テーブルに形成された光硬化性樹脂液の所望の位置に光照射することができる。
【００２１】
ＤＭＤ２に備えられたマイクロミラーは、各マイクロミラーのピッチの１辺の長さが約１０μｍ、例えば、１３．６８μｍの四角形の形状を有している。隣接するマイクロミラーの間隔は、例えば１μｍである。本実施形態１で用いたＤＭＤ２の全体は、４０．８×３１．８ｍｍの四角形状を有し（うち、ミラー部は、１４．０×１０．５ｍｍの四角形状を有する。）、１辺の長さが１３．６８μｍのマイクロミラー７８６，４３２個により構成されている。光源１から出射されたレーザ光線は、ＤＭＤ２の構成部材であるマイクロミラーによって反射される。そして、ＤＭＤ２において、集光レンズ３に向かって反射されたレーザ光線が造形テーブル４上の光硬化性樹脂液１０に照射されることになる。
【００２２】
レンズ３は、ＤＭＤ２によって反射されたレーザ光線を光硬化性樹脂液１０上に導き、投影領域を形成する役割を担う。レンズ３は、凸レンズを用いた集光レンズであってもよいし、凹レンズを用いてもよい。凹レンズを用いると、ＤＭＤ２の実サイズよりも大きな投影領域を得ることができる。本実施形態１に係るレンズ３は、凸レンズからなる集光レンズであって、入射光を約１５倍縮小し、光硬化性樹脂液１０により形成されたコート層９上に集光している。
【００２３】
造形テーブル４は、平板状の載置台からなる。造形テーブル４上で、光硬化性樹脂液１０のコート層９が形成され、レンズ３を介してレーザ光線が照射されて光硬化性樹脂液１０の硬化が行われる。造形テーブル４は、図示しない駆動機構、即ち移動機構によって、水平移動及び垂直移動が移動自在に構成されている。この駆動機構により、所望の範囲に亘って光造形を行なうことができる。ディスペンサ５は、光硬化性樹脂液１０を収容し、予め定められた量の光硬化性樹脂液１０を所定位置に供給可能なように構成されている。また、リコータ６は、例えば、ブレード機構と移動機構を備え、光硬化性樹脂液１０を均一に塗布可能なように構成されている。
【００２４】
制御部７は、露光データを含む制御データに応じて光源１、ＤＭＤ２、造形テーブル４、ディスペンサ５、リコータ６を制御する。制御部７は、典型的には、コンピュータに所定のプログラムをインストールすることによって構成することができる。典型的なコンピュータの構成は、中央処理装置（ＣＰＵ）とメモリとを含んでいる。ＣＰＵとメモリとは、バスを介して補助記憶装置としてのハードディスク装置などの外部記憶装置に接続される。この外部記憶装置が、制御部７の記憶部８として機能する。記憶部８として機能するフレキシブルディスク装置、ハードディスク装置、ＣＤ−ＲＯＭドライブ等の記憶媒体駆動装置は、各種コントローラを介してバスに接続される。フレキシブルディスク装置等の記憶媒体駆動装置には、フレキシブルディスク等の可搬型記憶媒体が挿入される。記憶媒体にはオペレーティングシステムと協働してＣＰＵなどに命令を与え、本実施形態を実施するための所定のコンピュータプログラムを記憶することができる。
【００２５】
記憶部８には、造形しようとする立体モデルを複数の層にスライスして得られる断面群の露光データを含む制御データが格納されている。制御部７は、記憶部８に格納された露光データに基づいて、主としてＤＭＤ２における各マイクロミラーの角度制御、造形テーブル４の移動（即ち、立体モデルに対するレーザ光の照射範囲の位置）を制御し、立体モデルの造形を指示する。
【００２６】
コンピュータプログラムは、メモリにロードされることによって実行される。コンピュータプログラムは、圧縮したり、複数に分割して記憶媒体に記憶することができる。さらに、ユーザ・インターフェース・ハードウェアを備えることができる。ユーザ・インターフェース・ハードウェアとしては、例えば、マウスなどの入力をするためのポインティング・デバイス、キーボード、あるいは視覚データをユーザに提示するためのディスプレイなどがある。
【００２７】
光硬化性樹脂液１０としては、レーザ光線によって硬化するものを選定する。レーザ光線としては、例えば可視光、紫外光を好適に用いることができる。例えば、１５μｍ以上（５００ｍＪ／ｃｍ２）の硬化深度を有し、粘度が１５００〜２５００Ｐａ・ｓ（２５℃）の４０５ｎｍ対応のアクリル系樹脂を用いることができる。
【００２８】
次に、本実施形態１に係る光造形装置１００の光造形動作について説明する。まず、ディスペンサ５に未硬化状態の光硬化性樹脂液１０を収容する。造形テーブル４は初期位置にある。ディスペンサ５は、収容された光硬化性樹脂液１０を所定量だけ造形テーブル４上に供給する。リコータ６は、光硬化性樹脂液１０を引き伸ばすようにして掃引し、硬化させる一層分のコート層９を形成する。
【００２９】
光源１から出射したレーザ光線は、ＤＭＤ２に入射する。ＤＭＤ２は、記憶部８に格納された露光データに応じて制御部７により制御され、制御部７により光硬化性樹脂液１０により形成されたコート層９の所望の位置にレーザ光線が照射されるようにマイクロミラーの角度が調整される。これにより、そのマイクロミラーを反射したレーザ光線が集光レンズ３を介して光硬化性樹脂液１０のコート層９に照射され、その他のマイクロミラーを反射したレーザ光線は光硬化性樹脂液１０のコート層９に照射されないようにすることができる。光硬化性樹脂液１０へのレーザ光線の照射は例えば０．４秒間行なわれる。このとき、光硬化性樹脂液１０のコート層９への投影領域は例えば、１．３×１．８ｍｍ程度であり、０．６×０．９ｍｍ程度まで縮小することもできる。投影領域の面積は、通常、１００ｍｍ２以下であることが望ましい。
【００３０】
レンズ３に、凹レンズを用いることにより、投影領域を６×９ｃｍ程度まで拡大することもできる。投影領域をこのサイズを超えて拡大すると、投影領域に照射されるレーザ光線のエネルギー密度が低くなるため、光硬化性樹脂液１０の硬化が不十分となることがある。レーザ光線の投影領域のサイズよりも大きい立体モデルを形成する場合には、例えば造形テーブル４を移動機構によって水平移動させることにより、レーザ光線の照射位置を移動させて全造形領域を照射する。投影領域毎に１ショットずつレーザ光線の照射を実行していく。各投影領域に対するレーザ光線の照射の制御については後に詳述する。
【００３１】
このようにして、投影領域を移動させて、各投影領域を単位としてレーザ光線の照射、即ち露光を実行することによって、光硬化性樹脂液１０のコート層９が硬化し、第１層目の硬化樹脂層が形成される。１層分の積層ピッチ、即ち、硬化樹脂層１層の厚みは、例えば、１〜５０μｍ、好ましくは、２〜１０μｍ、さらに好ましくは、５〜１０μｍである。従来の光造形方法では、造形物の解像度を上げることが困難であり、典型的な解像度は、数１０μｍであって、より高解像度を要するマイクロ生化学デバイスの製造に用いることは困難であった。本実施形態１に係る光造形方法によれば、例えば、解像度を積層方向に５μｍ程度、造形テーブルと平行な平面方向解像度を２μｍ程度に上げることができる。
【００３２】
続いて、同様の工程で所望形状の立体モデルの２層目を同時形成する。具体的には、１層目として形成された硬化樹脂層の外側にディスペンサ５より供給された光硬化性樹脂液１０をリコータ６によって立体モデルを越えて引き伸ばされるように均一厚さに塗布する。そして、レーザ光線を照射することにより、第２層目の硬化樹脂層を第１層目の硬化樹脂層の上に形成する。以下同様にして第３層目以降の硬化樹脂層を順次堆積させる。そして、最終層の堆積終了後、造形テーブル４上に形成された造形物を取り出す。造形物は、表面に付着した未硬化の光硬化性樹脂液を洗浄その他の方法で除去する。その後、必要に応じて造形物は、紫外線ランプ等により照射し又は加熱して、硬化を更に進行させてもよい。
【００３３】
次に、本実施形態に係る製造方法により製造することができるマイクロ生化学デバイスの一例について説明する。マイクロ生化学デバイスの三次元構造は、上記の光造形装置の解像度の範囲内であれば、任意の構造のものを製造することができる。例えば、小型血圧測定装置に搭載される小型圧力センサー等に代表される各種医療若しくはバイオセンサー類、ＤＮＡ電気泳動チップや遺伝子構造解析用等に用いられる各種ＤＮＡチップ、各種バイオチップ、若しくはバイオ機器、ドラッグデリバリーシステム（徐放性）製剤マイクロカプセル等を製造することができる。電極やセンサー等の電気デバイスとする場合には、透明基板の表面に蒸着法等により金属薄層を設けて導電性を付与するほか、溝形状に限らず、より複雑な三次元構造を形成して、例えば、基板表面から一部分が浮遊した薄片を形成することにより、機械的振動に対する歪を検出するセンサーとすること等ができる。本実施形態に係るマイクロ生化学デバイス等の製造方法は、特に、オーバーハング部を有するような複雑な三次元構造を有するマイクロ生化学デバイス等の製造に好適である。
【００３４】
ここで、「オーバーハング部を有する」とは、その三次元構造体をいかなる方向に回転させて設置した場合でも、垂直方向から見てオーバーハング部が少なくとも一部に存在することをいうものとする。また、オーバーハング部とは、ある部分の水平幅よりもより上部の水平幅の方が大きい構造を有する部分であって、典型的には、柱部と柱部の上に接して柱部よりも水平方向に張り出したいわば天井部からなる構造であるが、直線的な構造に限定するものではなく、垂直方向に立ち上がりつつ水平方向へ張り出す曲面を有する形状や、いわゆる逆テーパー形状等も含む概念である。例えば、円筒形状は、筒状側面を水平面に接した状態で垂直方向から見ると下半分がオーバーハング部であるが、底面を水平面に接した状態で垂直方向から見るとオーバーハング部は無いので、オーバーハング部を有する三次元構造ではない。他方、球形状は、オーバーハング部を有する三次元構造である。本発明の製造方法が、オーバーハング部を有する三次元構造の造形に特に適しているのは、ある方向から見ればオーバーハング部を有しない構造であれば、オーバーハング部を本質的に製造困難な他の製造方法を用いてもその三次元構造の造形が可能となる場合もあり得るからである。
【００３５】
本実施形態１に用いられる光硬化性樹脂液は、特に限定されるものではないが、通常、ラジカル重合性化合物及び／又はカチオン重合性化合物を有してなる光硬化性樹脂液組成物が好適に用いられる。また、これらの光硬化性樹脂液組成物には、通常、ラジカル重合又はカチオン重合にそれぞれ対応した光重合開始剤が添加される。
【００３６】
上述の光造形方法により得られた硬化物からなる立体形状物は、光造形装置から取り出し、その表面や内部に残存する未反応の組成物（未硬化）を除去した後、必要に応じて洗浄する。ここで、洗浄剤としては、イソプロピルアルコール、エチルアルコール等のアルコール類に代表されるアルコール系有機溶剤；アセトン、酢酸エチル、メチルエチルケトン等に代表されるケトン系有機溶剤；テルペン類に代表される脂肪族系有機溶剤が挙げられる。
【００３７】
上記工程により、光硬化性樹脂の硬化物からなるマイクロ生化学デバイスを得ることができる。上記製造方法によれば、軽量化を達成できるマイクロ生化学デバイスを製造することができる。また、樹脂材料からなるため、ディスポーザブル化用途に用いるのに好適である。ディスポーザブル化による廃棄数量の増大に対しても、焼却処理にて対応が可能である。従って、洗浄等の工程を不要とし、各種検査を迅速に行うことが期待できる。また、医療分野における患者の経済的負担の軽減を期待できる。
【００３８】
上記マイクロ生化学デバイスをセラミックで製造したい場合には、光硬化性樹脂液組成物に、セラミック粉体を配合することができる。セラミック粉体の数平均粒径は、電子顕微鏡法による測定で、通常、０．０１〜０．５μｍである。好ましくは、０．０２〜０．３μｍであり、さらに好ましくは、０．０５〜０．２μｍである。セラミック粉体の粒径は、電子顕微鏡法により測定されるが、特に、走査型電子顕微鏡法が好ましい。セラミック粉体の形状は、粒径を定義できる程度の粒状性を有していれば、特に限定されるものではない。例えば、球状に限らず、粉砕体等であってもよい。球状以外の形状である場合の粒径は、電子顕微鏡像における最大径により定義される。光硬化性樹脂液へのセラミック粉体の混合量は、特に限定されないが、光硬化性樹脂液１０より形成されたコート層９がレーザ光線により十分に硬化可能な量にする必要がある。
【００３９】
セラミック粉体を構成する材質は、照射波長の光を実質的に吸収しないものであれば特に制限されない。例えば、アルミナ、ジルコニア、チタニア、酸化亜鉛、フェライト、チタン酸バリウム、アパタイト、シリカ等の酸化物、炭化ジルコニウム、炭化ケイ素等の炭化物、窒化アルミニウム、窒化ケイ素、サイアロン（ＳｉＡｌＯＮ）等の窒化物、又はこれらの混合物等の各種セラミックスを用いることができる。通常、（Ａ）成分としては、アルミナ、ジルコニア、シリカ、窒化アルミニウム、窒化ケイ素、又はこれらの混合物等が好適に用いられる。
【００４０】
セラミック粉体を配合した光硬化性樹脂液を光硬化させて得られた立体形状物を焼成すると、セラミックス焼成体からなるマイクロ生化学デバイスとなる。上記光硬化性樹脂液の硬化物に比して、マイクロ生化学デバイスの機械的強度、耐久性、耐熱性の高いマイクロ生化学デバイスを得ることができる。なお、ここで用いる焼成方法は特に限定されず、公知の方法を用いることができる。
【００４１】
本実施形態に係るマイクロ生化学デバイスの耐熱性を高めたい場合には、光硬化性樹脂液組成物に、耐熱性を向上できるフィラー（以下、単に「耐熱性フィラー」と略記する）を配合することができる。耐熱性フィラーの数平均粒径は、電子顕微鏡法による測定で、通常、１０〜１０００ｎｍである。耐熱性フィラーの粒径は、電子顕微鏡法により測定されるが、特に、走査型電子顕微鏡法が好ましい。フィラーの形状は、粒径を定義できる程度の粒状性を有していれば、特に限定されるものではない。例えば、球状に限らず、粉砕体等であってもよい。球状以外の形状である場合の粒径は、電子顕微鏡像における最大径により定義される。
【００４２】
好適に用いることができる耐熱性フィラーとしては、例えば、シリカ粒子、エラストマー粒子等を挙げることができる。フィラーを構成する材質は、照射波長の光を実質的に吸収しないものであれば特に制限されない。フィラーの添加量は、特に限定されないが、光硬化性樹脂がレーザ光線により十分に硬化可能な量にする必要がある。なお、耐熱性フィラーに代えて、導電性フィラーや磁性フィラー等を光硬化性樹脂液に混合させ、得られる硬化物の特性を代えてもよい。各種フィラーを添加することにより、所望の物性を有するマイクロ生化学デバイスを得ることができる。
【００４３】
本実施形態１によれば、光照射工程で扱う断面を隣接する断面に切り替えながら、光照射と光硬化性樹脂液のコートを繰り返すことによって、所望のマイクロ生化学デバイスを精度良くかつ簡便に造形することができる。また、複雑な３次元構造を有するマイクロ生化学デバイスの製造も可能である。また、記憶部８に格納された露光データを書き換えるのみで、形状の異なるマイクロ生化学デバイスを簡便かつ迅速に製造することができるというメリットを有する。従って、少量多品種のマイクロ生化学デバイスやオーダメイドのマイクロ生化学デバイスを提供する場合に特に適している。また、オーバーハング構造を有する構造を、簡便かつ迅速に形成することができる。さらに、光硬化性樹脂液に、セラミック粉体や各種フィラーを混合することにより、機械的強度や、耐熱性等を高めることができるので、各種用途に応じた特性を有するマイクロ生化学デバイスを簡便に製造することができる。
【００４４】
［実施形態２（マイクロ生化学デバイス用型の製造方法）］
次に、マイクロ生化学デバイス用型の製造方法について説明する。基本的な光造形方法は、上記実施形態１と同様であるが、以下の点が異なる。すなわち、上記実施形態１においては、光造形方法によりマイクロ生化学デバイス自体を造形して製造したが、本実施形態２においては、マイクロ生化学デバイスの製造に用いられる型を光造形方法により造形して製造する点が異なる。なお、ここでいう型とは、雌型とマスター型を含む。いずれも当該光造形方法により造形、製造することができる。ここで、雌型とは、その型から形状を写し取ってマイクロ生化学デバイスを製造する型のことを言い、マスター型とは、最終的に製造しようとするマイクロ生化学デバイスの原型であって、マスター型の形状を写し取って前述の雌型を製造するための型のことを言う。
【００４５】
雌型としては、例えば、第１の雌型基板と、第２の雌型基板とを接合することによって、その内部空間が目的とする造形物の形状を有しているものを用いることができる。この場合、第１の雌型基板と第２の雌型基板には、接合手段のほか、位置決め手段を設ける。接合手段及び位置決め手段の具体例としては、第１の雌型基板の枠体部等に凸部を設け、第２の雌型基板に、前記凸部と勘合する凹部を設け、これらを勘合せしめる方法を挙げることができる。また、ピン等の係合部及びこのピンに係合する被係合部を第１の雌型基板、第２の雌型基板に設けてもよい。また、第１の雌型基板及び第２の雌型基板を接合したときに形成される内部空間にマイクロ生化学デバイス形成用の液体を注入するための注入口を、第１の雌型基板又は／及び第２の雌型基板に光造形時に同時に形成しておく。
【００４６】
雌型として、第１の雌型基板及び第２の雌型基板を構成する方法に代えて、所望の造形物の内部空間構造を有する一体的な雌型を直接光造形方法により製造してもよい。この場合にも、内部空間にマイクロ生化学デバイス形成用の液体を注入するための注入口を同時に光造形方法により形成しておく。なお、光造形時に、注入口を形成する方法に代えて、雌型を造形後にマイクロ生化学デバイス形成用の液体を注入するための貫通孔を開けてもよい。
【００４７】
雌型からマイクロ生化学デバイスを製造する場合には、雌型の中に、例えば、加水分解性基を有するシラン化合物を注入して、加熱等により加水分解・縮合反応を生じせしめて、雌型の形状を写し取ったポリシロキサンからなる三次元構造物を得る。この三次元構造物を雌型から剥離させることにより、マイクロ生化学デバイスを得ることができる。第１の雌型基板と第２の雌型基板を接合した場合には、これらを分離しマイクロ生化学デバイスを得ればよい。内部に所望の造形物の空間構造を有する一体的に形成された雌型を用いた場合には、メス等により当該雌型を切開し、マイクロ生化学デバイスを取り出すことができる。
【００４８】
マイクロ生化学デバイス形成用の液体としては、マイクロ生化学デバイスに要求される機械的強度、耐久性等の諸特性を満たす材料であって、型に流し込んで充填した後に適当な方法で硬化できる材料であればよく、上記例に限定されるものではない。例えば、溶融金属を用いてもよいし、アクリル系樹脂等の熱硬化性の未硬化樹脂を充填した後に、熱を加えて型の内部で硬化させたり、熱可塑性樹脂を熱溶融して充填した後に、型内部を冷却することにより硬化させたりしてもよい。また、これらの樹脂にセラミック粉体やフィラーを配合することもできる。
【００４９】
雌型の構造が複雑である場合には、雌型を破壊しなければ剥離させることができない場合がある。このような場合には、例えば、３００℃×６時間程度の熱処理により雌型を構成する硬化樹脂を焼失したり、エタノール等の有機溶剤に浸漬して超音波処理を１時間程度行うことにより雌型を構成する硬化樹脂を膨潤させる等の方法により、雌型を破壊することができる。光硬化性樹脂液からなる雌型は、剥離のために破壊しない場合であっても、金型等に比較すると機械強度が劣るため、マイクロ生化学デバイスを製造することができる回数は限定的である。しかし、金型と異なり、簡便且つ迅速に雌型が得られるため、様々な形状のマイクロ生化学デバイスを試作する場合等に有効である。
【００５０】
マイクロ生化学デバイスの雌型をセラミック材料としたい場合には、上記実施形態１と同様の方法により光硬化性樹脂液組成物にセラミック粉体を配合することができる。これにより、上記光硬化性樹脂液の硬化物に比して機械的強度の高いマイクロ生化学デバイスの雌型を得ることができる。これにより、雌型の耐久性を向上させることができる。また、上記実施形態１と同様の方法により光硬化性樹脂液組成物にフィラーを配合することにより、フィラー含有のマイクロ生化学デバイスの雌型を得ることもできる。
【００５１】
マイクロ生化学デバイスの雌型は、真空注型法により製造してもよい。真空注型法とは、ＦＲＰやシリコンゴムを金型の代わりに複製用の型として使用し、真空中でその型に対して樹脂を流し込み、複製を製作する方法をいう。例えば、真空注型法としては、以下の製造方法を採用することができる。光硬化法によりマイクロ生化学デバイスのマスター型を製造する。この際、雌型から成形樹脂等を注入するための注入口も同時に形成しておく。次いで、これを型枠内にセットする。型枠のサイズ、マスター型のサイズにより、シリコン樹脂量を計算し、計量する。その後、硬化剤をシリコン樹脂に注入して攪拌して予備脱法し、これを型枠内に注入して真空脱法する。これにより、シリコン樹脂を隅々まで充填することができる。シリコン樹脂の硬化を促進させるために、一定温度の熱を所定時間加える。
【００５２】
シリコン樹脂が完全に硬化した後、型枠を取り外し、シリコン樹脂にメスを入れて雌型を切開し、マスター型を取り外す。その後、成形樹脂量を計算して計量し、２液硬化性のポリウレタン樹脂等の硬化性樹脂を、真空状態でシリコンからなる雌型の注入口より注入する。真空状態と大気圧の差により、樹脂を雌型の内部空間構造の隅々にまで行き渡らせることができる。その後、定温で加熱硬化せしめる。硬化後、常温まで冷却し、型枠を取り外すことによりマイクロ生化学デバイスを得ることができる。マイクロ生化学デバイスの雌型としてシリコン樹脂を用いているので、柔軟性に優れる。このため、マスター型の破損を少なくすることができる。雌型としてシリコン樹脂を用いた場合には、一般的には２０〜５０個程度のマイクロ生化学デバイスを得ることができる。従って、少量を製造したい場合に特に適している。
【００５３】
また、マイクロ生化学デバイスの雌型として、ロストワックス法を用いてもよい。ロストワックス法は、まず、光硬化法によりマイクロ生化学デバイスのマスター型を製造する。この際、雌型から内部空間にマイクロ生化学デバイス形成用の樹脂液や溶融金属等を注入するための注入口も同時に形成しておく。次いで、このマスター型に石膏やセラミックのスラリーを塗布しては固める工程を繰り返し、これを焼成することにより、マイクロ生化学デバイスの雌型を得る。ロストワックス法により製造されたマイクロ生化学デバイスの雌型によれば、溶融金属を流し込めるだけの耐熱性を兼ね備えているので、金属製のマイクロ生化学デバイスを得ることができる。これにより、機械的強度の高い金属製のマイクロ生化学デバイスを得ることができる。
【００５４】
マスター型からマイクロ生化学デバイスを製造する場合には、例えば、マスター型の表面にNi電気鋳造を行った後、マスター型を剥離してマスター型の形状を写し取った雌型を作製する。これにより、金型の雌型を得ることができる。金属性の雌型とすることにより、雌型の耐久性を大幅に向上させることができる。この雌型には、前述と同様に加水分解性基を有するシラン化合物を注入・反応させ、雌型から剥離させることによりポリシロキサン製のマイクロ生化学デバイスを得ることができる。また、溶融金属を雌型に流し込み、金属からなるマイクロ生化学デバイスを得ることもできる。
【００５５】
本実施形態２によれば、光照射工程で扱う断面を隣接する断面に切り替えながら、光照射と光硬化性樹脂液のコートを繰り返すことによって、所望のマイクロ生化学デバイス用型を精度良くかつ簡便に造形することができる。また、本実施形態２に係る製造方法により製造されたマイクロ生化学デバイス用型を用いて、樹脂材料、金属材料、セラミック材料等の各種材料からなるマイクロ生化学デバイスを製造することができる。このため、各種用途に最適な材料からなるマイクロ生化学デバイスを得ることができる。
【図面の簡単な説明】
【００５６】
【図１】実施形態１に係る光造形装置の概略構成の一例を示す説明図。
【符号の説明】
【００５７】
１      光源
２      ＤＭＤ
３      集光レンズ
４      造形テーブル
５      ディスペンサ
６      リコータ
７      制御部
８      記憶部
９      コート層
１０    光硬化性樹脂液
１００  光造形装置
【図１】
2007062132.tif 000003